(57)【要約】【課題】防滑性、意匠性及び作業性に優れるタイル及び該タイルの製造方法を提供する。【解決手段】合成樹脂から形成されるベース層１０と、ベース層１０の表面側に位置し、合成樹脂から形成される意匠層２０と、ベース層１０及び意匠層２０の間に配置される補強層３０と、を有するタイル１であって、タイル１は、タイル１の外周縁部２に目地部２ａを有し、目地部２ａの幅は、１．０ｍｍ以上１０．０ｍｍ以下であり、意匠層２０表面の清掃・乾燥条件におけるＣ．Ｓ．Ｒ値が０．４以上１．０以下であり、目地部２ａは、ベース層１０、補強層３０及び意匠層２０を熱圧着してなる、タイル１を提供する。【選択図】図２
2019214165.tif 000002
【特許請求の範囲】
【請求項１】
合成樹脂から形成されるベース層と、ベース層の表面側に位置し、合成樹脂から形成される意匠層と、前記ベース層及び前記意匠層の間に配置される補強層と、を有するタイルであって、
前記タイルは、前記タイルの外周縁部に目地部を有し、
前記目地部の幅は、１．０ｍｍ以上１０．０ｍｍ以下であり、
前記意匠層表面の清掃・乾燥条件におけるＣ．Ｓ．Ｒ値が０．４以上１．０以下であり、
前記目地部は、前記ベース層、前記補強層及び前記意匠層を熱圧着してなる、タイル。
【請求項２】
前記意匠層表面の水・ダスト条件におけるＣ．Ｓ．Ｒ値が０．４以上１．０以下である、請求項１に記載のタイル。
【請求項３】
前記目地部の厚みは、前記タイルの中心部の厚みに対して、３０％以上７０％以下である、請求項１又は２に記載のタイル。
【請求項４】
前記目地部と前記タイルの中心部表面との輝度比が、０．２０以上である、請求項１から３のいずれかに記載のタイル。
【請求項５】
請求項１から４のいずれかに記載のタイルを製造する方法であって、
ベース層、補強層及び意匠層を積層して積層体を形成する積層体形成工程と、
前記意匠層の表面に防滑性を付与する防滑性付与工程と、
前記積層体を表面側から熱圧着して、タイルの外周縁部に対応する押圧部を形成する押圧部形成工程と、
前記押圧部の形状を維持しながら冷却をすることで押圧部を硬化させて形状固定する冷却工程と、
積層体の押圧部を切断し、目地部を形成し、目地部の幅を１．０ｍｍ以上１０．０ｍｍ以下とする目地部形成工程と、を有するタイルの製造方法。
【請求項６】
前記押圧部形成工程及び前記目地部形成工程において、前記熱圧着及び前記切断をそれぞれ押圧切断刃で行い、
前記押圧部形成工程における加熱において、高周波誘導加熱を行う、請求項５に記載のタイルの製造方法。
【発明の詳細な説明】
【技術分野】
【０００１】
本発明は、防滑性、意匠性及び作業性に優れるタイル及び該タイルの製造方法に関する。
【背景技術】
【０００２】
近年、集団住宅等の外廊下やベランダには、歩行時又は作業時等に人が滑らないようにするために、防滑性を備える合成樹脂のシートが床材として用いられる場合がある。また、集合住宅に限らず、入浴施設の脱衣場、プール、病院の廊下等においても、人が滑るリスクを軽減させるために、防滑性を備える合成樹脂製のシートが床材として用いられている。
【０００３】
防滑性を備える合成樹脂製のシートとしては、例えば、特許文献１には、塩化ビニル樹脂系防水シート基材（以下、基材という）の表面に粒子を含有した液状樹脂を塗工固化することにより微細な凹凸を形成してなる塩化ビニル樹脂系防滑防水シートであって、該液状樹脂の固化膜の厚みが０．５ｍｍ以下であり、かつ、基材表面への該液状樹脂の塗工被覆率が２０〜８０％の範囲であることを特徴とする塩化ビニル樹脂系防滑防水シートが開示されている。
【０００４】
また、特許文献２には、ポリ塩化ビニル系樹脂製シートの表面に、塩化ビニル系ツヤ消し樹脂を含有した塩化ビニル系ペーストを全面ないし部分的に塗工し固化して形成する微細な凹凸と、エンボス加工による凹凸とを有することを特徴とするポリ塩化ビニル系樹脂製防滑シートが開示されている。
【先行技術文献】
【特許文献】
【０００５】
【特許文献１】特開２００４−３１６１９６号公報
【特許文献２】特開２００５−２９０９０３号公報
【発明の概要】
【発明が解決しようとする課題】
【０００６】
しかしながら、特許文献１の防滑防水シートは、防滑性については検討されているものの、外観や美粧性等の意匠性に関しては検討されておらず、意匠性については、セラミック製のタイル等に比較すると大きく劣るものであった。
また、特許文献２には、表面に凹凸を形成することで、防滑性に加えて、意匠性も付与される旨が記載されているが、表面に凹凸を付与しただけでは、良好な意匠性を得ることはできない。したがって、従来の防滑性を備える合成樹脂製のシートは、意匠性について十分に満足ができるものではなかった。
さらに、従来の防滑性を備える合成樹脂製のシートは、シート状であるため、サイズが大きくかつ重い。そのため、運びづらく、また、作業スペースが狭い場合には使いづらい場合があった。
【０００７】
したがって、本発明は、以上の課題に鑑みてなされたものであり、防滑性、意匠性及び作業性に優れるタイル及び該タイルの製造方法を提供することを目的とする。
【課題を解決するための手段】
【０００８】
本発明者らは、上記課題に鑑み、鋭意研究を行った。その結果、外周縁部に所定の幅を有する目地部を設け、表層の乾燥時の滑り抵抗の指標となるＣ．Ｓ．Ｒ値を調整したタイルによれば、上記課題を解決できることを見出し、本発明を完成するに至った。具体的には、本発明は以下のものを提供する。
【０００９】
（１）本発明の第一の態様は、合成樹脂から形成されるベース層と、ベース層の表面側に位置し、合成樹脂から形成される意匠層と、前記ベース層及び前記意匠層の間に配置される補強層と、を有するタイルであって、前記タイルは、前記タイルの外周縁部に目地部を有し、前記目地部の幅は、１．０ｍｍ以上１０．０ｍｍ以下であり、前記意匠層表面の清掃・乾燥条件におけるＣ．Ｓ．Ｒ値が０．４以上１．０以下であり、前記目地部は、前記ベース層、前記補強層及び前記意匠層を熱圧着してなる、タイルである。
【００１０】
（２）（１）に記載のタイルにおいて、前記意匠層表面の水・ダスト条件におけるＣ．Ｓ．Ｒ値が０．４以上１．０以下であってもよい。
【００１１】
（３）（１）又は（２）に記載のタイルにおいて、前記目地部の厚みは、前記タイルの中心部の厚みに対して、３０％以上７０％以下であってもよい。
【００１２】
（４）（１）から（３）のいずれかに記載のタイルにおいて、前記目地部と前記タイルの中心部表面との輝度比が、０．２０以上であってもよい。
【００１３】
（５）本発明の第二の態様は、（１）から（４）のいずれかに記載のタイルを製造する方法であって、ベース層、補強層及び意匠層を積層して積層体を形成する積層体形成工程と、前記意匠層の表面に防滑性を付与する防滑性付与工程と、前記積層体を表面側から熱圧着して、タイルの外周縁部に対応する押圧部を形成する押圧部形成工程と、前記押圧部の形状を維持しながら冷却をすることで押圧部を硬化させて形状固定する冷却工程と、積層体の押圧部を切断し、目地部を形成し、目地部の幅を１．０ｍｍ以上１０．０ｍｍ以下とする目地部形成工程と、を有するタイルの製造方法である。
【００１４】
（６）（５）に記載のタイルの製造方法において、前記押圧部形成工程及び前記目地部形成工程において、前記熱圧着及び前記切断をそれぞれ押圧切断刃で行い、前記押圧部形成工程における加熱において、高周波誘導加熱を行う、タイルの製造方法である。
【発明の効果】
【００１５】
本発明は、防滑性、意匠性及び作業性に優れるタイル及び該タイルの製造方法を提供することができる。
【図面の簡単な説明】
【００１６】
【図１】本発明の第一の態様に係るタイルの上面斜視図である。
【図２】本発明の第一の態様に係るタイルの角部における拡大側面図である。
【図３】本発明の第二の態様に係るタイルの製造方法の概略説明図である。
【発明を実施するための形態】
【００１７】
以下に本発明の実施形態について詳細に説明するが、これらは例示の目的で掲げたものでこれらにより本発明を限定するものではない。なお、実施形態の説明の全体を通して同じ要素には同じ番号を付している。また、表面とは、タイル１が床に設置される場合に、床と反対側に配され、略平板状の面をいい、裏面とは、タイル１が床と接するように配される面をいい、タイル１の側面とは、タイル１の表面及びタイル１の裏面を繋ぐ面をいう。
【００１８】
［第一の態様］
本発明の第一の態様に係るタイル１は、合成樹脂から形成されるベース層１０と、ベース層１０の表面側に位置し、合成樹脂から形成される意匠層２０と、ベース層１０及び意匠層２０の間に配置される補強層３０と、を有し、タイル１の外周縁部２に目地部２ａを有し、目地部２ａの幅は、１．０ｍｍ以上１０．０ｍｍ以下であり、意匠層２０の表面の清掃・乾燥条件におけるＣ．Ｓ．Ｒ値が０．４以上１．０以下であり、目地部２ａは、ベース層１０、補強層３０及び意匠層２０を熱圧着してなるものである。なお、意匠層２０の表面の清掃・乾燥条件におけるＣ．Ｓ．Ｒ値を調整することで、タイル１は適度な防滑性を有するものとなる。
【００１９】
＜タイル＞
タイル１の平面形状は、正三角形状、正方形状、長方形状、菱形状、等の多角形状であってもよく、円形であってもよいが、タイル１同士を隙間なく並べられるように多角形状であることが好ましい。
また、タイル１を隙間なく並べることで、各タイル１の目地部２ａ同士が隣接し、目地部２ａと、タイル１の中心部等の外周縁部２を除く領域と、の視覚的コントラストが高まることで、良好なタイル基調を有する床材となり、意匠性が向上する。このため、意匠性の観点からもタイル１の平面形状は、多角形状であることが好ましい。また、タイル１の平面形状が、正方形状又は長方形状であると、床の一部に本発明のタイル１を設置する際に、複数枚のタイル１を設置してタイル１が床を占める面積を容易に調整することができる。
【００２０】
また、タイル１の平面形状が、正方形状又は長方形状である場合には、縦の長さは５０ｍｍ以上２０００ｍｍ以下、横の長さは５０ｍｍ以上２０００ｍｍ以下、であることが好ましく、正三角形状である場合には、１辺の長さが５０ｍｍ以上１０００ｍｍ以下であることが好ましく、菱形状である場合には、各対角線の長さは５０ｍｍ以上１５００ｍｍ以下であることが好ましい。タイル１の平面形状の寸法を上記のように調整することにより、従来の合成樹脂製のシートに比べて、持ち運びやすく、一時的な置き場所も確保しやすく、カットする手間もかからないため、作業性が良好なものとなる。
また、さらにコンパクトにして作業性を良くするために、タイル１の平面形状が、正方形状又は長方形状である場合には、縦の長さは５０ｍｍ以上９００ｍｍ以下、横の長さは５０ｍｍ以上９００ｍｍ以下、であることがより好ましく、正三角形状である場合には、１辺の長さが５０ｍｍ以上９００ｍｍ以下であることがより好ましく、菱形状である場合には、各対角線の長さは５０ｍｍ以上１２００ｍｍ以下であることがより好ましい。
さらに、タイル１の厚みは、１．５ｍｍ以上１０ｍｍ以下であり、１．５ｍｍ以上５ｍｍ以下であることが好ましく、１．５ｍｍ以上３ｍｍ以下であることがより好ましい。ここで、玄関や室内における開き戸の下面と床面との隙間は、１０ｍｍ程度であるため、タイル１の厚みが大きい場合には、開き戸周辺にタイル１を設置することができなくなるが、タイル１の厚みを上記の範囲に調整することにより、開き戸の周辺にもタイル１を容易に設置することができる。
【００２１】
（ベース層）
本発明の第一の態様に係るタイル１のベース層１０は、合成樹脂からなり、塩化ビニル系樹脂等の熱可塑性合成樹脂を含んでなる層であることが好ましく、更に可塑剤や充填剤を含んでいることが好ましい。これにより、反りを防止することができる。
【００２２】
ベース層１０は、ベース層１０の表面側、又は表面側と裏面側の中間層に、ガラスクロス、ガラスペーパー、ガラス直交ネット等の補強材を有していてもよい。これにより、ベース層１０の可撓性を制御し、ベース層１０が製造時や使用時に反りにくくなり、タイル１の寸法や外形の安定性を向上させることができる。
【００２３】
ベース層１０の裏面側には、更に滑り止め層を有していてもよく、熱可塑性樹脂からなる不織布の滑り止め層を有していてもよい。
【００２４】
ベース層１０の厚みは、０．５ｍｍ以上５ｍｍ以下であることが好ましく、０．５ｍｍ以上３ｍｍ以下であることがより好ましい。これにより、薄型で、かつ、反りやズレ等を防止できるタイル１とすることができる。
【００２５】
（意匠層）
本発明の第一の態様に係るタイル１の意匠層２０は、ベース層１０の表面側に位置する。
意匠層２０は、熱可塑性樹脂層の単層又は複数層からなる。意匠層２０に使用される熱可塑性樹脂としては、塩化ビニル樹脂が好ましいものとして例示されるが、これに限定されず、一般的な製法で得られた発泡塩化ビニル樹脂、再生塩化ビニル樹脂等を使用することができる。意匠層２０は、木質層であってもよい。意匠層２０の厚みは、例えば１．５ｍｍ以上３．５ｍｍ以下であることが好ましい。
意匠層２０の態様は特に限定されないが、例えば、表面に印刷が施された印刷層と、印刷層の上に積層される透明層と、から形成されていてもよい。また、意匠層２０は、複数種の樹脂チップを熱融着させて形成したものでよく、単色の層の表面に、適宜の色彩又は模様による表面意匠を形成したものでよい。
さらに、意匠層２０の表面には、防汚性を向上させるために、ワックスやウレタン塗料、ＵＶ塗料を塗布してもよい。
【００２６】
意匠層２０表面の清掃・乾燥条件におけるＣ．Ｓ．Ｒ値が０．４以上１．０以下である。これにより、タイル１に適度な防滑性を付与することができる。意匠層２０表面の清掃・乾燥条件又は水・ダスト条件におけるＣ．Ｓ．Ｒ値は、ＪＩＳ  Ａ  １４５４の滑り性試験に準拠した方法により測定することができる。なお、具体的にはＯ−Ｙ・ＰＳＭ試験機（株式会社安田精機製作所製）を使用して測定することができ、床面に意匠層２０が上面となるようにタイル１を床にセットし、上記試験機の底面には、すべり辺台座の底面に硬度Ａ７２以上Ａ８０以下、厚さ３ｍｍ以上６ｍｍ以下であるゴムシート（紳士靴底を想定）を、意匠層２０の表面と接するように重りが載った状態（戴荷重量７８５Ｎ）ですべり片として取り付け、直ちに引張荷重速度７８５Ｎ／秒で、かつ１８°の角度で斜め上方へ引っ張り、その時の引張最大荷重を載荷重量で除した値（Ｃ．Ｓ．Ｒ）を滑り抵抗の評価指標とするものである。
なお、ゴムシートの上記の硬度は、ＪＩＳ  Ｋ  ６２５３−３に規定するデュロメータ硬さ試験（タイプＡデュロメータ）により測定することができる。
【００２７】
意匠層２０表面の水・ダスト条件におけるＣ．Ｓ．Ｒ値が０．４以上１．０以下であることが好ましい。これにより、タイル１は、例えば、ウレタン防水層の保護仕上げ材、ベランダ、入浴施設の脱衣場、プールのフロア等、水及びダストの影響を受けやすい環境下でも防滑性を有するタイル１として、好適に用いることができる。
【００２８】
意匠層２０表面の清掃・乾燥条件又は水・ダスト条件におけるＣ．Ｓ．Ｒ値は、例えば、意匠層２０の表面にエンボスロール等によりエンボス加工を施すことで調整することができる。また、意匠層２０の表面にアルミナ、シリカ、炭酸カルシウム等の防滑性を有する無機粒子や合成樹脂粒子、クルミ殻粉、コルク粉等の天然素材粒子を表面に散布又は練り込むことで調整することもできる。
【００２９】
（補強層）
本発明の第一の態様に係るタイル１の補強層３０は、ベース層１０と意匠層２０の間に配置される。ここで、タイル１を屋外に設置すると外気温の影響を受けることで、経時的に、寸法が変化しやすく、また、外周縁部２の捲れが発生しやすくなる。また、ベース層１０と意匠層２０に用いる合成樹脂が異なる場合には、加工時の伸びも異なるため寸法安定性が低下する。このように、寸法や形状が安定しない場合には、タイルを床材として用いた場合の意匠性は著しく低下するものになる。そのため、本発明では、補強層３０を設けることで、寸法や形状の変化を抑えることができ、寸法安定性や形状安定性が良好なタイル１を得ることができる。
【００３０】
補強層３０としては、ガラスクロス、ガラスペーパー、ガラス直交ネット等を用いることができ、これらのガラス部材に、ベース層１０と意匠層２０との熱溶着性を向上させるために、塩化ビニル樹脂のペーストを含浸させてもよい。
【００３１】
（目地部）
本発明の第一の態様に係るタイル１は、図２に示すように、タイル１の外周縁部２に、幅が１．０ｍｍ以上１０．０ｍｍ以下の目地部２ａを有し、目地部２ａは、ベース層１０、補強層３０及び意匠層２０を熱圧着して形成される。これにより外周縁部２や側面の接着性及び耐久性に優れたタイル１とすることができる。
【００３２】
ここで、従来の防滑性を有する合成樹脂製のシートにおける意匠性は十分に満足できるものではなく、例えば、意匠性を向上させるために、従来の合成樹脂製のシートの表面にタイル基調の模様等を表面に施される場合もあったが、やはり意匠性について十分に満足できるものではなかった。
本発明のタイル１では、タイル１の外周縁部２に上記範囲の幅を有する目地部２ａを備え、目地部２ａは後述するように押圧されることで形成されるため、目地部２ａは鏡面的な表面を有することになる。そのため、タイル１同士を複数枚隙間なく並べることで、各タイル１の目地部２ａ同士が隣接し、目地部２ａと、タイル１の中心部等の外周縁部２を除く領域との視覚的コントラストが高まることで、良好なタイル基調を有する床材となり、従来の防滑性を有する合成樹脂製のシートに比べて格段に意匠性が向上する。視覚的コントラストのバランスの観点から、目地部２ａの幅は、２．０ｍｍ以上８．０ｍｍ以下であることが好ましく、２．０ｍｍ以上５．０ｍｍ以下であることがより好ましい。また、目地部２ａは平面視において直線状でもよく、または、ランダムに蛇行した曲線形状であってもよい。
【００３３】
また、目地部２ａを設けることにより、タイル１を並べた床材を屋外やプールサイド等の水の影響を受けやすい環境下に用いると、タイル１の中心部等より高さの低い目地部２ａに水が流れやすく優れた排水性を発揮し、靴底あるいは足裏と水分の接触を低下できるため、そのような環境下における防滑性を向上させることができる。
【００３４】
目地部２ａの厚みは、タイル１の中心部の厚みに対して、３０％以上７０％以下であることが好ましい。これにより、目地部２ａの高さが、目地部２ａが設けられていない領域の高さよりも適度に低くなり、目地部２ａと、タイル１の中心部等の外周縁部２を除く領域と、の視覚的コントラストがより効果的に高まることで、意匠性が更に向上する。
【００３５】
また、目地部２ａにおいては、ベース層１０の厚みは０．５ｍｍ以上５．０ｍｍ以下であることが好ましく、意匠層２０の厚みは、０．２ｍｍ以上５．０ｍｍ以下であることが好ましい。
なお、タイル１における外周縁部２の目地部２ａの内側に、タイル１の表面に至るまで、曲がり部を有していてもよく、曲がり部は直角であってもよく、斜面形状、Ｒ面形状等であってもよい。
【００３６】
（輝度比）
目地部２ａとタイル１の中心部表面との輝度比が、０．２０以上である。
タイル１の中心部表面の輝度に対する目地部２ａの輝度を上記の範囲に調整することにより、目地部２ａと、タイル１の中心部等の外周縁部２を除く領域と、の視覚的コントラストがより効果的に高まることで、意匠性が更に向上する。
また、目地部２ａとタイル１の中心部表面との輝度比が、０．５０以上１０．０以下であるであることが好ましい。
なお、輝度は市販の色彩輝度計、例えばコニカミノルタジャパン会社製の色彩輝度計ＣＳ−２００を用いて測定することができ、上記の輝度比は、タイル１の中心部表面の輝度／目地部２ａの輝度の式で算出される絶対値である。
【００３７】
（動摩擦係数）
また、意匠層２０の表面に適度な防滑性を付与するために、意匠層２０表面の動摩擦係数は、０．４０以上０．９５以下であることが好ましい。上記の動摩擦係数は、摩擦摩耗試験機ＴＹＰＥ４０（新東科学株式会社製）を使用し、（測定温度２３℃、湿度５０％、荷重１００ｇ、速度１００ｍｍ／ｍｉｎ、移動距離２０ｍｍ）の条件にて、意匠層２０表面の硬底紳士靴すべり片用の硬度８０のクロロプレンゴムシート（一辺３０ｍｍの正方形）に対する動摩擦係数を測定した数値である。なお、クロロプレンゴムシートの硬度は、ＪＩＳ  Ｋ  ６２５３−３に規定するデュロメータ硬さ試験（タイプＡデュロメータ）により測定した値である。
【００３８】
［第二の態様］
本発明の第二の態様は、本発明の第一の態様に係るタイル１を製造する方法であって、ベース層１０、補強層３０及び意匠層２０を積層して積層体１ａを形成する積層体形成工程と、意匠層２０の表面に防滑性を付与する防滑性付与工程と、積層体１ａを表面側から熱圧着して、タイル１の外周縁部２に対応する押圧部２ｂを形成する押圧部形成工程と、押圧部２ｂの形状を維持しながら冷却をすることで押圧部２ｂを硬化させて形状固定する冷却工程と、積層体１ａの押圧部２ｂを切断し、目地部２ａを形成し、目地部２ａの幅を１．０ｍｍ以上１０．０ｍｍ以下とする目地部形成工程と、を有するタイル１の製造方法である。
【００３９】
＜積層体形成工程＞
本発明の第二の態様に係るタイル１の製造方法は、図３（１）に示すように、ベース層１０、補強層３０及び意匠層２０を積層して積層体１ａを形成する積層体形成工程を有する。これにより、積層体１ａの層間の接着強度が良好なタイル１とすることができる。
【００４０】
積層体形成工程では、ベース層１０、補強層３０及び意匠層２０を、この順に積層し、圧着固定させることで積層体１ａを形成する。
【００４１】
＜防滑性付与工程＞
本発明の第二の態様に係るタイル１の製造方法は、意匠層２０の表面に防滑性を付与する防滑性付与工程を有する。これによりタイル１が適度な防滑性を有するものとなる。
意匠層２０の表面に防滑性を付与する方法としては、意匠層２０の表面にエンボスロールによりエンボス加工を施す方法、又は、意匠層２０の表面にアルミナ、シリカ、炭酸カルシウム等の防滑性を有する無機粒子を表面に散布する方法が挙げられる。
【００４２】
＜押圧部形成工程＞
本発明の第二の態様に係るタイル１の製造方法は、図３（２）に示すように、タイル１の外周縁部２に対応する部分を表面側から熱圧着して、押圧部２ｂを形成する押圧部形成工程を有する。これにより、タイル１の外周縁部２において、積層体１ａを良好に接着することができ、外周縁部２や側面の接着性及び耐久性に優れたタイル１とすることができる。
【００４３】
押圧部形成工程では、タイル１の外周縁部２に対応する部分を、押圧刃１００により、タイル１の表面側から熱圧着することが好ましく、押圧刃１００は７０℃以上１５０℃以下に加温されていることがより好ましい。これにより、接着性及び耐久性に優れた目地部２ａを形成することができる。押圧部形成工程における加熱は、生産性の観点から高周波誘導加熱を行うことが好ましい。
【００４４】
＜冷却工程＞
押圧部２ｂの形状を維持しながら冷却をすることで押圧部２ｂを硬化させて形状固定する冷却工程を有する。これにより、押圧部２ｂにおける積層体１ａの接着強度をより良好なものとすることができる。生産性及びコストの観点から自然放冷により冷却することが好ましい。また、図３（２）の拡大図である図３（３）に示すように、目地部２ａに相当する部分である押圧部２ｂの厚みを、タイル１の中心部の厚みに対して、３０％以上７０％以下とすることができる。これにより、目地部２ａと目地部２ａ以外の領域との間に適度な高低差が生じ、目地部２ａと、タイル１の中心部等の外周縁部２を除く領域と、の視覚的コントラストがより効果的に高まることで、意匠性が更に向上する。
【００４５】
＜目地部形成工程＞
本発明の第二の態様に係るタイル１の製造方法は、図３（４）に示すように、押圧部２ｂを切断刃１０１で切断し、目地部２ａを形成し、目地部２ａの幅を１．０ｍｍ以上１０．０ｍｍ以下とする目地部形成工程を有する。また、このときの目地部２ａの幅は２．０ｍｍ以上５．０ｍｍ以下であることが好ましい。
タイル１の外周縁部２に上記範囲の幅を有する目地部２ａを備えるため、タイル１同士を隙間なく並べることで、各タイル１の目地部２ａ同士が隣接し、目地部２ａと、タイル１の中心部等の外周縁部２を除く領域と、の視覚的コントラストが高まることで、良好なタイル基調を有する床材となり、従来の防滑性を有する合成樹脂製のシートに比べて格段に意匠性が向上する。さらに、外周縁部２や側面の接着性及び耐久性に優れたタイル１とすることができる。
【００４６】
また、押圧部形成工程及び目地部形成工程において、熱圧着及び切断をそれぞれ押圧切断刃で行うことが好ましい。
【実施例】
【００４７】
以下、本発明について、実施例を挙げて詳細に説明する。なお、本発明は、以下に示す実施例に何ら限定されるものではない。
【００４８】
［実施例１］
ベース層として、ポリ塩化ビニルが１００重量部と、ジオクチルフタレート（可塑剤）が８０重量部と、炭酸カルシウム（充填剤）が２６０重量部であり、厚みが２．５ｍｍのベース層を作製した。
【００４９】
ベース層の表面側に、ガラス直交ネットを補強層として積層し、更にその上に、単色の樹脂の表面に模様を施した意匠層（塩化ビニル樹脂、厚さ０．６ｍｍ）を積層し、プレスロールにて圧着して積層体を作製した。その後、エンボスロールにより、意匠層の表面にエンボス加工を施し、防滑性を付与した。
【００５０】
５ＫＷ同時溶断高周波ウェルダー機（シリンダー圧１０ｔ、精電舎電子工業株式会社製）に、厚み０．７ｍｍの電極刃（押圧切断刃）を２５ｃｍ角に作製した金型を、設置した。電極刃でタイルの外周縁部に対応する部分を上下方向に熱圧着して厚みを減少させることで、押圧部を形成した。さらに、押圧部の形状を維持しながら冷却をすることで押圧部を硬化させて形状固定した。続いて、電極刃を用いて積層体の押圧部を溶断により切断し、幅が２．０ｍｍの目地部を形成した。なお、自然放冷により冷却することで押圧部を硬化させて形状固定させ、溶断の際の条件を、０．５Ａ、６秒とした。
【００５１】
これにより、平面寸法が２５ｃｍ角で、タイルの中心部の厚みが５．０ｍｍで、目地部の厚みが２．０ｍｍ、目地部の幅が２．０ｍｍの正方形状のタイルを得ることができた。意匠層の表面の清掃・乾燥条件におけるＣ．Ｓ．Ｒ値は０．７６であり、意匠層表面の水・ダスト条件におけるＣ．Ｓ．Ｒ値は０．４８であった。また、目地部とタイル中心部表面との輝度比は０．７０であった。
【００５２】
［実施例２］
目地部の幅を８．０ｍｍとした点以外は、実施例１と同様の方法により、タイルを作製した。
【００５３】
［実施例３］
目地部の幅を５．０ｍｍとした点以外は、実施例１と同様の方法により、タイルを作製した。
【００５４】
［比較例１］
目地部の幅を０．８ｍｍとした点以外は、実施例１と同様の方法により、タイルを作製した。
【００５５】
［比較例２］
目地部の幅を１２．０ｍｍ、目地部の厚みを４．０ｍｍとした点以外は、実施例１と同様の方法により、タイルを作製した。
【００５６】
（官能評価：意匠性）
各実施例及び各比較例で得られたタイルを縦３枚×横３枚となるように計９枚並べて床材を形成した。その後、各モニター２０人が、意匠性について、「優れる」又は「劣る」を選択する方式で行った。評価基準は以下のとおりである。◎及び○を合格とした。
◎：「優れる」が１６人以上２０人以下のとき
○：「優れる」が１１人以上１５人以下のとき
△：「優れる」が６人以上１０人以下のとき
×：「優れる」が、いないか、１人以上５人以下のとき
【００５７】
得られた結果を表１に示す。
【００５８】
【表１】
2019214165.tif 000003
【符号の説明】
【００５９】
１      タイル
１ａ    積層体
２      外周縁部
２ａ    目地部
２ｂ    押圧部
１０    ベース層
２０    意匠層
３０    補強層
１００  押圧刃
１０１  切断刃
【図１】
2019214165.tif 000004
【図２】
2019214165.tif 000005
【図３】
2019214165.tif 000006
【手続補正書】
【提出日】平成30年8月30日(2018.8.30)
【手続補正１】
【補正対象書類名】特許請求の範囲
【補正対象項目名】全文
【補正方法】変更
【補正の内容】
【特許請求の範囲】
【請求項１】
合成樹脂から形成されるベース層と、ベース層の表面側に位置し、合成樹脂から形成される意匠層と、前記ベース層及び前記意匠層の間に配置される補強層と、を有するタイルであって、
前記意匠層表面の清掃・乾燥条件におけるＣ．Ｓ．Ｒ値が０．４以上１．０以下であり、
前記タイルの外周縁部には、前記ベース層、前記補強層及び前記意匠層の熱圧着により、前記タイルの中心部表面との輝度比が０．２０以上である目地部が設けられており、
前記目地部の幅は１．０ｍｍ以上１０．０ｍｍ以下であるタイル。
【請求項２】
前記意匠層表面の水・ダスト条件におけるＣ．Ｓ．Ｒ値が０．４以上１．０以下である、請求項１に記載のタイル。
【請求項３】
前記目地部の厚みは、前記タイルの中心部の厚みに対して、３０％以上７０％以下である、請求項１又は２に記載のタイル。
【請求項４】
請求項１から３のいずれかに記載のタイルを製造する方法であって、
ベース層、補強層及び意匠層を積層して積層体を形成する積層体形成工程と、
前記意匠層の表面に防滑性を付与する防滑性付与工程と、
前記積層体の防滑性が付与された表面側から熱圧着することにより、輝度比が０．２０以上であるタイルの外周縁部に対応する押圧部を形成する押圧部形成工程と、
前記押圧部の形状を維持しながら冷却をすることで押圧部を硬化させて形状固定する冷却工程と、
前記積層体の押圧部を切断し、目地部を形成し、目地部の幅を１．０ｍｍ以上１０．０ｍｍ以下とする目地部形成工程と、を有するタイルの製造方法。
【請求項５】
前記押圧部形成工程及び前記目地部形成工程において、前記熱圧着及び前記切断をそれぞれ押圧切断刃で行い、
前記押圧部形成工程における加熱において、高周波誘導加熱を行う、請求項４に記載のタイルの製造方法。